(57)【特許請求の範囲】
【請求項１】
結晶性ポリプロピレン系樹脂１００重量部に、Ｃ９系芳香族炭化水素樹脂の水素化物を５〜３０重量部配合してなる結晶性ポリプロピレン系樹脂組成物であって、該Ｃ９系芳香族炭化水素樹脂の水素化物が下記（１）及び（２）：
（１）Ｃ９系芳香族炭化水素樹脂の水素化物中に含まれるＣ９留分中の重合性モノマーの二量体の含有率が、１．５重量％以下、
（２）Ｃ９系芳香族炭化水素樹脂の水素化物の分子量分布分散度｛重量平均分子量（Ｍｗ）と数平均分子量（Ｍｎ）の比（Ｍｗ／Ｍｎ）｝が、１．９０以下、
の特徴を有する結晶性ポリプロピレン系樹脂組成物。
【請求項２】
該Ｃ９系芳香族炭化水素樹脂の水素化物中に含まれるＣ９留分中の重合性モノマーの二量体の含有率が、１．０重量％以下である請求項１に記載の結晶性ポリプロピレン系樹脂組成物。
【請求項３】
該Ｃ９系芳香族炭化水素樹脂の水素化物の分子量分布分散度（Ｍｗ／Ｍｎ）が、１．８０以下である請求項１に記載の結晶性ポリプロピレン系樹脂組成物。
【請求項４】
該Ｃ９系芳香族炭化水素樹脂の水素化物が、
（１）Ｃ９系芳香族炭化水素樹脂の水素化物中に含まれるＣ９留分中の重合性モノマーの二量体の含有率が、１．０重量％以下、
（２）Ｃ９系芳香族炭化水素樹脂の水素化物の分子量分布分散度（Ｍｗ／Ｍｎ）が、１．８０以下
の特徴を有する請求項１に記載の結晶性ポリプロピレン系樹脂組成物。
【請求項５】
該Ｃ９系芳香族炭化水素樹脂の水素化物が、Ｃ９系芳香族炭化水素樹脂を水素化した後に、減圧処理して低沸成分を除去したものである請求項１に記載の結晶性ポリプロピレン系樹脂組成物。
【請求項６】
該Ｃ９系芳香族炭化水素樹脂の水素化物が、Ｃ９系芳香族炭化水素樹脂を減圧処理して低沸成分を除去した後に、水素化したものである請求項１に記載の結晶性ポリプロピレン系樹脂組成物。
【請求項７】
該Ｃ９系芳香族炭化水素樹脂の水素化物が、Ｃ９系芳香族炭化水素樹脂中の芳香環を８０モル％以上水素化してなる請求項１〜６のいずれかに記載の結晶性ポリプロピレン系樹脂組成物。
【請求項８】
該減圧処理を、５Ｔｏｒｒ以下、２５０℃以上の条件で行うことを特徴とする請求項５又は６に記載の結晶性ポリプロピレン系樹脂組成物。
【発明の詳細な説明】
【０００１】
【発明の属する技術分野】
本発明は、結晶性ポリプロピレン系樹脂組成物に関する。詳しくは、ガスバリアー性、光学的特性に優れたフィルム状物或いはシート状物に加工でき、且つ成型加工時の発煙が極めて少ない結晶性ポリプロピレン系樹脂組成物に関する。
【０００２】
【従来の技術】
結晶性ポリプロピレン系樹脂組成物は、延伸や押出成型によってフィルム状物或いはシート状物に加工され、一般包装材料や装飾材料として広く用いられている。かかる結晶性ポリプロピレン系樹脂組成物には、機械的特性、ガスバリアー性、光学的特性や印刷適性などの諸物性の向上を目的として、通常、石油のナフサのクラッキングによって得られるＣ９留分をカチオン重合して得られたＣ９系芳香族炭化水素樹脂の水素化物などが添加されている。
【０００３】
しかしながら、かかるＣ９系芳香族炭化水素樹脂の水素化物が添加された結晶性ポリプロピレン系樹脂組成物であっても、ガスバリアー性や光学的特性などの物性を充分に満足するものは得られていない。さらには、かかる結晶性ポリプロピレン系樹脂組成物は、加熱下で行われる延伸等の加工に際して発煙を生じるという欠点を有していた。
【０００４】
【発明が解決しようとする課題】
本発明は、ガスバリアー性や光学的特性などの物性を充分満足でき、且つ延伸などの加工時に生じる発煙の問題を改善した結晶性ポリプロピレン系樹脂組成物を提供することを目的とする。
【０００５】
【課題を解決するための手段】
本発明者らは、前記課題を解決すべく、ガスバリアー性や光学的特性などの物性を充分満足でき、且つ延伸などの加工時に生じる発煙の問題を改善した結晶性ポリプロピレン系樹脂組成物について、鋭意検討を重ねた。その過程で、結晶性ポリプロピレン系樹脂に配合するＣ９系芳香族炭化水素樹脂の水素化物について更に研究を重ねた。その結果、Ｃ９系芳香族炭化水素樹脂の水素化物中に多量に含まれる二量体などの低沸成分の含有割合や、当該水素化物の分子量分布が、結晶性ポリプロピレン系樹脂組成物の物性に影響を与えること、そして、Ｃ９系芳香族炭化水素樹脂の水素化物中に含まれる二量体などの低沸成分の含有割合と、当該水素化物の分子量分布をある一定の範囲にすると、結晶性ポリプロピレン系樹脂組成物の物性が充分に向上し、また、加工時に生じる発煙の問題が改善されるという事実を見いだした。本発明は、かかる新たな知見に基づいて完成されたものである。
【０００６】
即ち、本発明は、結晶性ポリプロピレン系樹脂１００重量部に、Ｃ９系芳香族炭化水素樹脂の水素化物を５〜３０重量部配合してなる結晶性ポリプロピレン系樹脂組成物であって、該Ｃ９系芳香族炭化水素樹脂の水素化物が下記（１）及び（２）：
（１）Ｃ９系芳香族炭化水素樹脂の水素化物中に含まれるＣ９留分中の重合性モノマーの二量体の含有率が、１．５重量％以下、
（２）Ｃ９系芳香族炭化水素樹脂の水素化物の分子量分布分散度｛重量平均分子量（Ｍｗ）と数平均分子量（Ｍｎ）の比（Ｍｗ／Ｍｎ）｝が、１．９０以下、
の特徴を有する結晶性ポリプロピレン系樹脂組成物に関するものである。
【０００７】
本発明で用いる結晶性ポリプロピレン系樹脂は、プロピレンの単独重合体やプロピレンを主成分として構成される共重合体である。例えば、プロピレンの単独重合体、プロピレンを主成分とする、エチレン及び炭素数が４以上の、好ましくは４〜８程度のα−オレフィンからなる群から選ばれる少なくとも１種とプロピレンとの共重合体又はこれらの混合物をいう。
【０００８】
本発明に用いる結晶性ポリプロピレン系樹脂は、結晶性を有する限り、特に限定されないが、溶融流量（ｍｅｌｔ  ｆｌｏｗ  ｒａｔｅ、ＭＦＲ）が、１〜２０ｇ／１０分の値を有するものがよい。尚、このＭＦＲの測定は、温度２３０℃、荷重２．１６ｋｇの条件下、ＡＳＴＭ  Ｄ１２３８に従って行ったものである。
【０００９】
このような結晶性ポリプロピレン系樹脂は、いずれも公知のものであるか、又は、公知方法、例えば、チーグラー重合等の公知方法に従い、容易に製造できる。
【００１０】
【発明の実施の形態】
本発明において、結晶性ポリプロピレン系樹脂に配合するＣ９系芳香族炭化水素樹脂の水素化物は、
（１）Ｃ９系芳香族炭化水素樹脂の水素化物中に含まれるＣ９留分中の重合性モノマーの二量体の含有率が、１．５重量％以下、且つ
（２）Ｃ９系芳香族炭化水素樹脂の水素化物の分子量分布分散度｛重量平均分子量（Ｍｗ）と数平均分子量（Ｍｎ）の比（Ｍｗ／Ｍｎ）｝が、１．９０以下、
の特徴を有するものである。
【００１１】
上記（１）について、「Ｃ９留分中の重合性モノマーの二量体」とは、例えば、スチレン、ビニルトルエン、α−メチルスチレン、インデン乃至メチルインデン等のインデン類から選ばれる任意のモノマーの二量体を例示できる。より具体的には、スチレンの二量体、ビニルトルエンの二量体、α−メチルスチレンの二量体、インデン類の二量体、スチレンとビニルトルエンの二量体、スチレンとα−メチルスチレンの二量体、スチレンとインデン類の二量体、ビニルトルエンとα−メチルスチレンの二量体、ビニルトルエンとインデン類の二量体、α−メチルスチレンとインデン類の二量体を挙げることができる。Ｃ９留分中の重合性モノマーの二量体（以下、単に「二量体」ということがある。）の含有率は、より低い方が好ましく、１．０重量％以下に低減しているものが好ましい。
【００１２】
また、上記（２）について、Ｃ９系芳香族炭化水素樹脂の水素化物の分子量分布分散度（Ｍｗ／Ｍｎ）が、１．８０以下のものが好ましい。下限については特に限定されないが、１．１程度が好ましい。
【００１３】
更に、好ましくは、Ｃ９系芳香族炭化水素樹脂の水素化物が、
（１）Ｃ９系芳香族炭化水素樹脂の水素化物中に含まれるＣ９留分中の重合性モノマーの二量体の含有率が、１．０重量％以下、且つ
（２）Ｃ９系芳香族炭化水素樹脂の水素化物の分子量分布分散度｛重量平均分子量（Ｍｗ）と数平均分子量（Ｍｎ）の比（Ｍｗ／Ｍｎ）｝が、１．８０以下の特徴を有するものがよい。
【００１４】
Ｃ９系芳香族炭化水素樹脂の水素化物中の低沸成分、特に、Ｃ９留分中の重合性モノマーの二量体の含有率が１．５重量％を越える場合には、当該Ｃ９系芳香族炭化水素樹脂の水素化物を配合してなる結晶性ポリプロピレン系樹脂組成物を延伸等により加工する際の発煙を充分に低減できない。また、分子量分布分散度（Ｍｗ／Ｍｎ）が１．９０を越える場合には、ガスバリアー性や光学的特性を充分に向上できない。即ち、本発明で用いるＣ９系芳香族炭化水素樹脂の水素化物は、低沸成分の含有率が低いという条件と、狭分子量分布という条件を共に満足している必要があり、いずれか一方の条件を満たすのみでは本発明の目的を達成しがたい。
【００１５】
尚、本発明で用いるＣ９系芳香族炭化水素樹脂の水素化物は、上記分子量分布分散度（Ｍｗ／Ｍｎ）が１．９０以下のものであれば、特に制限はないが、一般にその重量平均分子量は、５００〜５０００程度、好ましくは、８００〜３０００程度であり、その数平均分子量は、４００〜３０００程度、好ましくは、５００〜１５００程度であるのがよい。
【００１６】
本発明で用いる上記特徴を有するＣ９系芳香族炭化水素樹脂の水素化物は、例えば、以下の方法等によって得られる。
【００１７】
１）Ｃ９系芳香族炭化水素樹脂を水素化した後に、減圧処理することによって低沸成分を除去する方法、
２）Ｃ９系芳香族炭化水素樹脂を減圧処理して低沸成分を除去した後に、水素化する方法。
【００１８】
上記１）及び２）において使用するＣ９系芳香族炭化水素樹脂は、ナフサのクラッキングにより得られたＣ９留分中の重合性モノマー（例えばスチレン、ビニルトルエン、α−メチルスチレン、インデンやメチルインデンなどのインデン類等）を、カチオン重合により重合することによって得られるものである。該Ｃ９系芳香族炭化水素樹脂は、従来からこの分野で慣用されているものがいずれも使用できる。通常、その軟化点（環球法による測定。ＪＩＳ  Ｋ２２０７に従う。）は、７０〜１５０℃程度、好ましくは、８０〜１４０℃程度、数平均分子量は３００〜２０００程度、好ましくは、５００〜１５００程度のものを使用する。
【００１９】
上記１）及び２）における該水素化は、１）の方法及び２）の方法のいずれを採用する場合においても、上記Ｃ９系芳香族炭化水素樹脂の芳香環の水素化率が通常８０モル％以上、好ましくは、８５モル％以上になるように行う。
【００２０】
なお、芳香環の水素化率は、ＵＶ測定法によるものであり、当該芳香環の二重結合による紫外線領域の光線の特性吸収から求められる水素化の度合いをいう。水素化率が８０モル％未満では結晶性ポリプロピレン系樹脂との相溶性の点で好ましくない。
【００２１】
水素化条件は、Ｃ９系芳香族炭化水素樹脂の芳香環の水素化率が８０モル％以上になる条件であれば特に限定されない。
【００２２】
通常は、Ｃ９系芳香族炭化水素樹脂を、水素化触媒の存在下反応を行う。水素化圧力は、使用する触媒によって適宜決定されればよいが、通常、１０〜３００ｋｇ／ｃｍ２程度、好ましくは、５０〜２５０ｋｇ／ｃｍ２程度、反応温度１５０〜４００℃程度、好ましくは、２５０〜３５０℃程度の条件で水素化を行う。水素化圧力が１０ｋｇ／ｃｍ２に満たない場合又は反応温度が１５０℃に満たない場合には、水素化反応が進行し難い。逆に水素化圧力が３００ｋｇ／ｃｍ２を越える場合には、経済性、安全性の点から好ましくなく、又、反応温度が４００℃を越える場合には、樹脂の水素化分解反応が著しくなり、いずれの場合も好ましくない。但し、水素化圧力１０ｋｇ／ｃｍ２以下の圧力で反応を起こしうる触媒を用いれば、記載の圧力条件は限定されるものではない。反応形式としては、回分式、流通式（固定床式、流動床式等）等を採用することができる。
【００２３】
使用する水素化触媒としては、ニッケル、パラジウム、白金、コバルト、ロジウム、ルテニウム、モリブデン、オスミウム、イリジウム、レニウム、銅、鉄等の金属又はこれらの酸化物、硫化物等の金属化合物等各種のものを使用できる。これら水素化触媒は、一種若しくは二種以上混合して使用してもよい。更に、かかる水素化触媒は、多孔質で表面積の大きい、各種公知の担体、例えば、アルミナ、シリカ（ケイソウ土）、活性炭、チタニア、シリカアルミナ等の担体に担持して使用してもよい。担持量としては、担体１ｇあたり、０．０００１ｇ〜１ｇ、好ましくは、０．００５ｇ〜０．７ｇがよい。
【００２４】
これらの触媒の中でも、芳香環の水素化効率や費用の面から、ニッケル／ケイソウ土触媒が好ましい。この場合、ニッケルの担持量としては、３０〜７０重量％が好ましい。尚、本発明においては、担持量Ｘ％というのは、担体１００重量部に対して、ニッケルＸ重量部担持させた量をいう。
【００２５】
上記触媒は、公知なものを用いても良いし、公知の触媒調製法を組み合わせて独自に調製しても良い。
【００２６】
触媒の形態としては、粒状、紛状、俵状、円柱状、押出成形型等が挙げられるが、特に限定されない。
【００２７】
回分式の場合、触媒の使用量は、Ｃ９系芳香族炭化水素樹脂又は下記に述べるその減圧処理物に対して、通常０．０１〜１０重量％程度、好ましくは０．１〜３．０重量％程度である。０．０１重量％に満たない場合には、水素化反応が進行し難く、１０重量％を越える場合には、経済的でない。また、水素化の反応時間は、通常１〜７時間程度、好ましくは２〜７時間程度である。
【００２８】
前記水素化反応は、原料のＣ９系芳香族炭化水素樹脂又は下記に述べるその減圧処理物を溶融して、又は溶剤に溶解した状態で行う。溶剤としては、反応に不活性で原料や生成物が融解しやすい溶剤であれば足り、具体的には、炭化水素類が例示される。炭化水素類としては、シクロヘキサン、ｎ−ヘキサン、ｎ−ヘプタン、デカリン等が挙げられ、好ましくはシクロヘキサンがよい。
【００２９】
上記溶剤は、１種単独で使用してもよく、２種以上を組み合わせて使用してもよい。溶剤の適当な使用量は、Ｃ９系芳香族炭化水素樹脂又は下記に述べるその減圧処理物に対して、固形分が１０〜７０重量％の範囲となるような量が好ましいが、特に限定されるものではない。
【００３０】
水素化後は、蒸留、濾過などの常法により、溶媒、触媒等を除去する。
【００３１】
減圧処理は、上記１）の方法では、Ｃ９系芳香族炭化水素樹脂の水素化物中の低沸成分の含有率、上記２）の方法では、Ｃ９系芳香族炭化水素樹脂中の低沸成分の含有率を１．５重量％以下にでき、且つ分子量分布分散度を１．９０以下にできる条件であれば、特に限定されるものではない。
【００３２】
通常、減圧処理は、５Ｔｏｒｒ程度以下、２５０℃程度以上の条件で、１０時間程度以内の範囲で行う。減圧処理条件が５Ｔｏｒｒを越えたり、２５０℃に満たない場合には、低沸成分を充分に除去できず、また、狭分子量分布を有するＣ９系芳香族炭化水素樹脂又はその水素化物が得られない。好ましくは、減圧処理条件は、２Ｔｏｒｒ以下、より好ましくは１Ｔｏｒｒ以下の減圧下で、２５０〜３００℃程度の温度条件で行うのがよい。
【００３３】
本発明の結晶性ポリプロピレン系樹脂組成物は、前記結晶性ポリプロピレン系樹脂１００重量部に対して、前記低沸成分の含有率が低く且つ狭分子量分布を有するＣ９系芳香族炭化水素樹脂の水素化物５〜３０重量部、好ましくは５〜２０重量部を配合してなる。Ｃ９系芳香族炭化水素樹脂の水素化物の配合量が、５重量部に満たない場合には、当該樹脂の水素化物の添加による機械的特性、ガスバリアー性、光学的特性や印刷適性などの物性の向上効果が少なく、また、配合量が３０重量部を越える場合にも、逆に諸特性が低下して好ましくない。該水素化物をポリプロピレン系樹脂に配合する方法は、この分野で慣用されている方法により混合すればよい。
【００３４】
【発明の効果】
本発明によれば、シート状物やフィルム状物に成型した場合のガスバリアー性や光学的特性に優れ、且つ成型加工時に生じる発煙が極めて少ない結晶性ポリプロピレン系樹脂組成物を提供できる。
【００３５】
【実施例】
以下に、製造例、実施例及び比較例によって本発明を具体的に説明するが、本発明は、これら実施例に限定されるものではない。なお、各例中、部及び％は重量基準による。
【００３６】
なお、軟化点は、ＪＩＳ  Ｋ２２０７に準じて測定した環球法による測定値である。
【００３７】
色調は、ＪＩＳ  Ｋ５４００に準じて測定したハーゼンスタンダードカラ（Ｈ）による。
【００３８】
芳香環の水素化率は、ＵＶ測定法により、芳香環の二重結合の吸収から求めた値である。
【００３９】
数平均分子量（Ｍｎ）、重量平均分子量（Ｍｗ）、分子量分布分散度（Ｍｗ／Ｍｎ）、二量体（低沸成分）の含有率は、ゲルパーミエーションクロマトグラフィー（東ソー株式会社製ＨＬＣ８０２Ａ、使用カラム：ＴＳＫＧｅｌＧ４０００Ｈ８＋ＴＳＫＧｅｌＧ２０００Ｈ８、展開溶媒：テトラヒドロフラン）で測定した。二量体（低沸成分）の含有率は、それぞれ得られたＲＩ検出器により検出されたクロマトグラムの溶出カウント３１００〜３３００のピークを面積％で表したものである。Ｍｎ及びＭｗはポリスチレン換算値である。
【００４０】
製造例１（比較製造例）
１リットル容オートクレーブに、Ｃ９系芳香族炭化水素樹脂（「ペトロジン＃１２０」、軟化点１２０℃、数平均分子量９２０、三井石油化学工業株式会社製）５００部、ニッケル／ケイソウ土触媒（ニッケル担持量５０重量％）１５部を仕込み、２７０℃に保温し、水素圧２００ｋｇ／ｃｍ２    で５時間水素化を行った。
【００４１】
次いで、得られたＣ９系芳香族炭化水素樹脂の水素化物を取り出し、シクロヘキサン５００部に溶解し、濾紙濾過により、触媒を除去した後、２００℃、２０Ｔｏｒｒで３０分間減圧脱溶剤して、軟化点１２５℃のＣ９系芳香族炭化水素樹脂の水素化物４５０部を得た。
【００４２】
得られたＣ９系芳香族炭化水素樹脂の水素化物の色調、芳香環の水素化率、数平均分子量（Ｍｎ）、重量平均分子量（Ｍｗ）、分子量分布分散度（Ｍｗ／Ｍｎ）、二量体（低沸成分）の含有率を表１に示す。
【００４３】
製造例２（比較製造例）
１リットル容オートクレーブに、Ｃ９系芳香族炭化水素樹脂（「ペトロジン＃１４０」、軟化点１４０℃、数平均分子量１０４０、三井石油化学工業株式会社製）５００部、ニッケル／ケイソウ土触媒（ニッケル担持量５０重量％）１５部を仕込み、２７０℃に保温し、水素圧２００ｋｇ／ｃｍ２    で５時間水素化を行った。
【００４４】
次いで、得られたＣ９系芳香族炭化水素樹脂の水素化物を取り出し、シクロヘキサン５００部に溶解し、濾紙濾過により、触媒を除去した後、２２０℃、２０Ｔｏｒｒで３０分間減圧脱溶剤して、軟化点１４０℃のＣ９系芳香族炭化水素樹脂の水素化物４４５部を得た。
【００４５】
得られたＣ９系芳香族炭化水素樹脂の水素化物の色調、芳香環の水素化率、数平均分子量（Ｍｎ）、重量平均分子量（Ｍｗ）、分子量分布分散度（Ｍｗ／Ｍｎ）、二量体（低沸成分）の含有率を表１に示す。
【００４６】
製造例３（本発明製造例）
１リットル容オートクレーブに、Ｃ９系芳香族炭化水素樹脂（「ペトロジン＃１２０」、軟化点１２０℃、数平均分子量９２０、三井石油化学工業株式会社製）５００部、ニッケル／ケイソウ土触媒（ニッケル担持量５０重量％）７．５部を仕込み、３００℃に保温し、水素圧２００ｋｇ／ｃｍ２    で５時間水素化を行った。
【００４７】
次いで、得られたＣ９系芳香族炭化水素樹脂の水素化物を取り出し、シクロヘキサン５００部に溶解し、濾紙濾過により、触媒を除去した後、２００℃、２０Ｔｏｒｒで３０分間減圧脱溶剤した後、更に、２７０℃、０．５Ｔｏｒｒで３時間減圧処理して、軟化点１２２℃のＣ９系芳香族炭化水素樹脂の水素化物４２０部を得た。
【００４８】
得られたＣ９系芳香族炭化水素樹脂の水素化物の色調、芳香環の水素化率、数平均分子量（Ｍｎ）、重量平均分子量（Ｍｗ）、分子量分布分散度（Ｍｗ／Ｍｎ）、二量体（低沸成分）の含有率を表１に示す。
【００４９】
製造例４（本発明製造例）
１リットル容オートクレーブに、Ｃ９系芳香族炭化水素樹脂（「ペトロジン＃１２０」、軟化点１２０℃、数平均分子量９２０、三井石油化学工業株式会社製）５００部、ニッケル／ケイソウ土触媒（ニッケル担持量５０重量％）１５部を仕込み、２７０℃に保温し、水素圧２００ｋｇ／ｃｍ２    で５時間水素化を行った。
【００５０】
次いで、得られたＣ９系芳香族炭化水素樹脂の水素化物を取り出し、シクロヘキサン５００部に溶解し、濾紙濾過により、触媒を除去した後、２００℃、２０Ｔｏｒｒで３０分間減圧脱溶剤した後、更に２８０℃、０．７Ｔｏｒｒで４時間減圧処理して、軟化点１４１℃のＣ９系芳香族炭化水素樹脂の水素化物４２０部を得た。
【００５１】
得られたＣ９系芳香族炭化水素樹脂の水素化物の色調、芳香環の水素化率、数平均分子量（Ｍｎ）、重量平均分子量（Ｍｗ）、分子量分布分散度（Ｍｗ／Ｍｎ）、二量体（低沸成分）の含有率を表１に示す。
【００５２】
【表１】
0003559876.tif 000002
【００５３】
実施例１
ポリプロピレン（「ポリプロＦ−３０１」（ＭＦＲ＝１．４ｇ／１０分、エチレン０．４５ｍｏｌ％共重合、三井石油化学工業化学株式会社製）９０重量部と、製造例３で製造したＣ９系芳香族炭化水素樹脂の水素化物１０部を、ニーダーを用いて２００℃で混練りし、得られたストランドをペレタイザーでペレット化し、更にこのペレットを１８０〜２３０℃で加熱下、一軸押出機を用いて厚さ１ｍｍのシートを作成した。次に得られたシートを二軸延伸機を用いて延伸し（縦方向（ＭＤ）方向５倍、横断方向（ＴＤ）方向１０倍）、二軸延伸ポリプロピレン（ＯＰＰ）フィルム（厚さ２５μｍ）を得た。
【００５４】
実施例２〜４、比較例１〜４
実施例１において、ポリプロピレンの使用量、又はＣ９系芳香族炭化水素樹脂の水素化物の種類若しくはその使用量を下記の表２に示すように代えた以外は、実施例１と同様にしてＯＰＰフィルム（厚さ２５μｍ）を得た。
【００５５】
【表２】
0003559876.tif 000003
【００５６】
実施例１〜４及び比較例１〜４で得られたＯＰＰフィルムについて以下の評価を行った。評価結果を表３に示す。
【００５７】
ガスバリアー性（透湿度）：ＯＰＰフィルム２枚をヒートシールして水分測定用塩化カルシウム２５ｇを内封する袋を作成し、当該袋を４０℃で、９０％の湿度下に２４時間放置した。放置後、サンプルの重量変化を測定して、フィルム表面積で除した値である。この値は小さいほどガスバリアー性が高い。
【００５８】
光学的特性（透明性：ヘイズ）：ＪＩＳ  Ｋ６７１４に則して、変角光沢計を用いて測定した。
【００５９】
発煙性：配合物を二軸延伸する際、発生してくる煙を以下の基準で目視判定した。基準は以下の通りである。
【００６０】
Ａ：全く発煙が認められない。
【００６１】
Ｂ：殆ど発煙が認められない。
【００６２】
Ｃ：僅かに発煙が認められる。
【００６３】
Ｄ：発煙が認められる。
【００６４】
【表３】
0003559876.tif 000004